(57)【要約】      （修正有）【課題】界面活性剤として使用することのできるイソシアネート化合物を提供する。【解決手段】下式Ｉ2007016047.tif 000019を有する化合物。（Ｉｓｏは、１つのイソシアネート基を除去した後のイソシアネートもしくはポリイソシアネートの残基、Ｅは、Ｐ等の周期表第ＶＢ族の元素、Ｒ１０は、負電荷であるかその結合点がＣであるＨ及びＣを含む炭化水素基、Ｒ１１は負電荷あるいはリン酸のエステル残基である。）【選択図】なし【特許請求の範囲】
【請求項１】
下式Ｉ
【化１】
2007016047.tif 000017
（上式中、ｍは０又は１であり、
Ｅは周期表の第ＶＢ族の元素であり、
Ｉｓｏは１つのイソシアネート基を除去した後のイソシアネートもしくはポリイソシアネートの残基であり、
Ｒ10は負電荷であるか又はその結合点が炭素である水素及び炭素原子を含む炭化水素基であり、
Ｒ11は負電荷であるか又は下式II
【化２】
2007016047.tif 000018
の基であり、式II中において、Ｒ'10はＲ10と同一であるかもしくは異なっており、その結合点が炭素である水素及び炭素原子を含む炭化水素基であり、Ｒ'11は負電荷であるか又は、Ｒ10と同一であるかもしくは異なっており、その結合点が炭素である水素及び炭素原子を含む炭化水素基である）
を有する化合物。
【請求項２】
Ｉｓｏがジイソシアネートモノマーと反応してビウレットもしくはイソシアヌレート（トリマー）を形成するポリイソシアネートの残基である、請求項１記載の化合物。
【請求項３】
前記ジイソシアネートモノマーがポリメチレンジイソシアネートである、請求項２記載の化合物。
【請求項４】
前記ポリメチレンジイソシアネートがヘキサメチレンジイソシアネートである、請求項３記載の化合物。
【発明の詳細な説明】
【技術分野】
【０００１】
本発明は、イソシアネートをベースとする化合物および組成物（これらは部分的にマスクされることができるが、これは好ましい用途ではない）に関する。本発明は、また、それらの利用方法、コーティングを製造するためのそれらの利用、および得られたコーティングに関する。さらに詳しくは、本発明は、水性相中に（自己）分散性である組成物に関する。
【背景技術】
【０００２】
本発明をよりよく理解するために、下記の助言を与えることは適切であるように思われる。
【０００３】
本明細書において、粒度の特性についてｄn型の表示法をしばしば言及し、ここでｎは１〜９９の数であり、この表示法は多数の技術分野においてよく知られているが、化学において多少稀であるので、その意味を想起することは有用であろう。この表示法は、粒子のｎ％（重量、より正確には質量、なぜなら、重量は量ではなく、力であるからである）が前記大きさより小さいか、あるいはそれに等しいような粒度を表す。
【０００４】
下記の説明において、下記のように定義される多分散指数を使用する。
Ｉ＝（ｄ90−ｄ10）／ｄ50
【０００５】
塗料およびワニスを含む活動において、ジイソシアネート、特にアルキレンジイソシアネート（例えば、商標Ｔｏｌｏｎａｔｅで販売されているもの）およびビウレット型のそれらの誘導体またはそれらの三量体は広く使用されている。
【０００６】
しかしながら、今日まで完全には解決されていない２つの問題が残っている。すなわち、
− 有機溶剤の使用、その存在は毒性でありかつ環境に対して有害である。
− 市場に非揮発性製品を提供する必要性、これは分子をより重くすることに導き、これはジイソシアネートをオリゴマー化することによって実施され、この解決法はこの問題を解決するために、苦心して作られ、したがって費用のかかる官能基を使用するので、完全には満足すべきものではない。
【０００７】
これらの問題は、もちろん、解決しなくてはならないが、コーティングに対して固有である拘束内に止まっている。
【０００８】
塗料またはワニスの被膜を製造するために、一方において、ブロックすることができるイソシアネートを含有する分散液またはエマルジョンから混合物を作り、他方において、ポリオールの分散液または溶液を作る。
【０００９】
分散液の混合物は、また、顔料、特に二酸化チタン（その分散は本発明により改良される）、及び充填材を含有することができ、次いで、工業用塗料を適用する慣用の技術の助けにより、この混合物を支持体の上に被膜の形態で堆積する。調製物がブロックされたイソシアネートを含有するとき、被膜と支持体との組み合わせを硬化させ、ここで硬化はイソシアネート官能基のアンブロックおよびポリオール粒子のヒドロキシル基とのイソシアネートの縮合を確実にするために十分な温度において実施される。しかしながら、マスクまたはブロックされた製品の製造コストは非マスク製品のそれよりかなり高いことを想起することは適切である。
【００１０】
有機溶剤またはそれらの少なくとも一部分は毒性または時間毒性（ｃｈｒｏｎｏｔｏｘｉｃ）であると批判されているので、それらの使用は権威者らにしばしば非難されている。このために、溶剤に関係する欠点を克服するために、溶剤媒質を使用する技術に代わる技術を開発する試みが増加している。
【００１１】
最も頻繁に使用されている解決法の１つは、水中のエマルジョンまたは分散液の使用にある。水はイソシアネートと反応するために、この解決法は特にマスクされたイソシアネートの場合において使用される。
【００１２】
カリュブディス（Ｃｈａｒｙｂｄｉｓ）からスキュラ（Ｓｃｙｌｌａ）に落ちないように、主要な危険、すなわち、コーティングの必須の品質［平滑な特質（「オレンジの剥離」を回避する）、硬度、溶剤に対する抵抗、およびその他］の１または２以上に対する損傷、を回避すべきであり、支持体へのコーティングの低い接着は特に恐れなくてはならない。事実、多数の界面活性剤はコーティングと支持体との間の結合の堅固さに損傷を与えると批評されており、ポリマーと支持体との間の結合を悪化することが知られており、かつそのために使用されている。（例えば、ＤＥ−ＯＳ３，１０８，５３７号を参照のこと）。
【００１３】
非マスクのまたは不完全にマスクされたイソシアネートを使用するとき、それを使用できる期間は数時間よりも短く、一般に、１または２時間である。
【００１４】
したがって、イソシアネートを乳化または分散させるとき、いかなる困難にも直面しないことが重要である。
【発明の開示】
【発明が解決しようとする課題】
【００１５】
したがって、本発明の目的は、水の中に、より正確には水性相の中に混合し、これにより特定の技術および／または装置をこの目的に使用する必要なしに、エマルジョンを製造することによって、組成物を提供することである。
【００１６】
本発明の他の目的は、コーティング手順を混乱しない、前述のタイプの組成物を提供することである。
【００１７】
本発明の他の目的は、溶剤含量が前記組成物の質量の１／５より少ない、好ましくは１／１０より少ない、前述のタイプの組成物を提供することである。もちろん、できるだけ少ない溶剤が存在すること、あるいは溶剤がまったく存在しないことが好ましい。
【課題を解決するための手段】
【００１８】
これらの目的、および以後明らかになるであろう他の目的は、アニオン性官能基と、好ましくは少なくとも１つの、より好ましくは少なくとも１つのエチレンオキシ単位：
【化１】
2007016047.tif 000002
のポリエチレングリコール鎖断片とを含有する少なくとも１種の化合物を含む、好ましくはマスクされていない、１種または２種以上のイソシアネートをベースとする組成物によって達成される。
【００１９】
したがって、本発明は、本質的に下記の成分を含んでなる組成物において、連続的または同時の添加を目的とする。
− 下記において詳述に説明する好ましい特性を有する、イソシアネート官能基の二次組成物の担体、および
− アニオン性官能基と、好ましくは少なくとも１つの、より好ましくは少なくとも５つのエチレンオキシ単位：
【化２】
2007016047.tif 000003
のポリエチレングリコール鎖断片とを含有する少なくとも１種の化合物を含有する表面活性剤、
− 必要に応じて水性相。
【発明を実施するための最良の形態】
【００２０】
本発明によれば、前記化合物は単独で、あるいは１種または２種以上の表面活性剤との混合物として使用することができる。表面活性剤は、また、アニオン性官能基と、好ましくは少なくとも５つのエチレンオキシ単位のポリエチレングリコール鎖断片とを含有するという必要性に順応する材料であることができる。
【００２１】
これらの任意の表面活性剤は、また、下記のものから選択される。他のイオン性化合物［特にアリールおよび／またはアルキルサルフェートまたはホスフェート（もちろんアリールは特にアルキルアリールを包含し、そしてアルキルは特にアラルキルを包含する。)、アリールまたはアルキルホスホネート、アリールまたはアルキルホスフィネート、スルホネート、脂肪酸塩および／または双性イオンを包含する］および非イオン性化合物、それらは鎖の末端においてブロックされているか、あるいはされていない。しかしながら、鎖の少なくとも１つにアルコール性官能基を有する非イオン性化合物は、塗料用組成物の他の面に対して好適な作用を有するが、（自己）エマルジョンに対してわずかに不適切な作用を有するように思われる。これを考慮に入れて、このタイプの化合物の含量は前記本発明によるアニオン性化合物の質量の最大１／３、好ましくは最大１／４、より好ましくは質量１／１０を表すことが好ましい。前記化合物は、好ましくは、前記アニオン性官能基から形成された親水性部分、前記（任意の）ポリエチレングリコール鎖断片から形成されたポリエチレングリコール鎖断片、および炭化水素基をベースとする親油性部分を含有する。
【００２２】
前記親油性部分は、一般に、アルキル基［この説明において、アルク−イル（ＡＬＫ−ｙｌ）は、その語源的意味において、アルコール（またはヒドロキシル）官能基を無視した後のアルク−オール（ＡＬＫ−ｏｌ）の炭化水素残基である］、およびアリールから選択される。エチレングリコール官能基の数が最大５に等しいとき、簡単なアルキルは好ましくは分枝鎖状の、好ましくはＣ8−Ｃ12、アラルキルＣ12−Ｃ16、アルキルアリールＣ10−Ｃ14であり、そして簡単なアリールはＣ10−Ｃ16である。そうでなければ、親油性部分は広く変化することができ、特にエチレングリコール単位が１０以上であるとき、それはこうして少なくとも１つ、好ましくは少なくとも３、最大２５、好ましくは最大２０の炭素原子の炭化水素基を構成することができる。
【００２３】
前記化合物は、好ましくは、下記式Ｉに相当する。
【化３】
2007016047.tif 000004
式中、
ｑは０または１であり、
ｐは１および２の間の整数であり（閉じた間隔、すなわち、限界を含む）、
ｍは０または１および２の間の整数であり（閉じた間隔、すなわち、限界を含む）、
ＸおよびＸ’は同一であるか、あるいは異なり、最大２個の炭素鎖の結合を含有するアームであり、
ｓは０または１〜３０、好ましくは５〜２５、より好ましくは９〜２０の間から選択される整数であり（閉じた間隔、すなわち、限界を含む）、
ｎは０または１〜３０、好ましくは５〜２５、より好ましくは９〜２０の間から選択される整数であり（閉じた間隔、すなわち、限界を含む）、
Ｅは炭素およびリンの原子族に少なくとも等しくかつＶＢ族に属するか、あるいは硫黄の原子族に少なくとも等しいカルコゲンに属する原子族のメタロイド元素から選択される元素であり、
Ｒ1およびＲ2は同一であるか、あるいは異り、炭化水素基であり、好ましくは置換されていてもよいアリールおよびアルキルから選択される炭化水素基である。
【００２４】
これは好ましい化合物の一部分を形成しないが、ｓおよび／またはｎは０に等しいことができることを認めることは適当であり、ただしＥはリンであり、そしてｓおよびｎが０に等しいとき、Ｒ1およびＲ2はそれぞれＣ8−Ｃ12の、好ましくは分枝鎖状の、アルキルであるか、あるいはＣ12−Ｃ16アラルキルまたはＣ10−Ｃ14アルキルアリールである。
【００２５】
２価の基ＸおよびＸ’の１つは、また、タイプ（［ＥＯm（Ｏ-）p］）の基であり、ピロ酸、例えば、ピロリン酸の対称または他のジエステルを形成することができる。
【００２６】
本発明によるアニオン性化合物の合計の炭素数は、好ましくは最大ほぼ１００、より好ましくは最大ほぼ５０である。
【００２７】
２価のＸおよび必要に応じてＸ’は、好ましくは、下記のものから成る２価の基から選択される（式の左の部分は第１Ｅに結合している）。
− ＥがＰであるとき、ＸまたはＸ’の１つは−Ｏ−Ｐ（Ｏ）（Ｏ-）−Ｘ”−であることができる。
− ＥがＰであるとき、ＸまたはＸ’の１つは−Ｏ−（Ｒ10−Ｏ）Ｐ（Ｏ）−Ｘ”−であることができる（Ｒ10は下記において定義される）（Ｘ”は酸素または単結合である）。
− Ｅと前記ポリエチレングリコール鎖断片の第１エチレンとの間の直接結合。
− 置換されていてもよくかつこの場合において好ましくは部分的に官能化されているメチレン。
− 構造−Ｙ−および構造−Ｄ−、−Ｙ−Ｄ−または−Ｙ−Ｄ−Ｙ’−のアーム。
【００２８】
ここで、
Ｙはカルコゲン（好ましくは最も軽いもの、すなわち、硫黄および特に酸素）、およびリンの原子族に少なくとも等しいかつ第ＶＢ族に属する原子族の、アミンまたは第三級ホスフィンの誘導体の形態のメタロイド元素であり（この基は第三級特性を提供し、好ましくは最大４炭素原子、より好ましくは最大２炭素原子である）、Ｄは置換されていてもよく、官能化されているものを包含する、アルキレンであり、Ｄは好ましくはエチレンまたはメチレンであり、より好ましくは構造−Ｄ−Ｙ−、特に−Ｙ−Ｄ−Ｙ’−中のエチレン、および構造−Ｙ−Ｄ−中のメチレンである。
【００２９】
したがって、Ｅは炭素原子から選択される原子である（この場合において、都合には、ｍ＝１かつｐ＝１、このタイプの化合物のプロトタイプはポリエトキシル化されているアルコール酸、例えば、乳酸またはグリコール酸である）、この原子は第ＶＢ族の元素（元素ＡｓまたはＳｂ）（第ＶＢ族の元素）（この場合において、好ましくは、ｍ＝１または０かつｐ＝１または２）、酸素より高い行のカルコゲン原子（この場合において、好ましくは、ｍ＝１または２かつｐ＝１かつｑ＝０）を含有する塩を与える。
【００３０】
したがって、Ｅがカルコゲンである場合において、式Ｉは好ましくは下記のように簡素化される。
【化４】
2007016047.tif 000005
【００３１】
Ｅは好ましくは炭素、特にリンまたは硫黄、より好ましくはリンである。
【００３２】
この後者の場合において、式（Ｉ）は式（ＩＩ）となる。
【化５】
2007016047.tif 000006
ｑが０であるとき：
【化６】
2007016047.tif 000007
【００３３】
ここで、
− ｐは０または１および２の間の整数であり（閉じた間隔、すなわち、限界を含む）、
− ｍは０または１および２の間の整数であり（閉じた間隔、すなわち、限界を含む）、
− ｐ＋ｍ＋ｑの合計は最大３に等しく、
− １＋ｐ＋２ｍ＋ｑの合計は最大３または５に等しく、
− ＸおよびＸ’は、同一であるか、あるいは異り、最大２つの炭素鎖の結合を含有するアームであり、
− ｎおよびｓは、同一であるか、あるいは異り、５〜３０、好ましくは５〜２５、より好ましくは９〜２０から選択される整数であり（閉じた間隔、すなわち、限界を含む）、
− Ｒ1およびＲ2は、同一であるか、あるいは異り、炭化水素基、好ましくはハロゲン原子、特にフッ素により置換されていてもよい、アリールおよびアルキルから選択される炭化水素基である。
【００３４】
この出願において使用される周期表は、Ｂｕｌｌｅｔｉｎ ｄｅ ｌａ Ｓｏｃｉ ｔ Ｃｈｉｍｉｑｕｅ ｄｅ Ｆｒａｎｃｅ Ｊａｎｕａｒｙ １９６６ Ｎｏ．１に対する補遺の中に記載されているものである。
【００３５】
アルキレン、特にメチレン（ＸおよびＸ’）の任意の官能化は、親水性官能基（第三級アミンおよび前述の［ＥＯm（Ｏ-）p］であるものを包含する他のアニオン性官能基）により実施される。
【００３６】
対カチオンは好ましくは１価であり、そして無機のカチオンおよび有機のカチオン、好ましくは非求核性であり、結局第四級または第三級の特質を有するもの、特に第Ｖ族のオニウム、例えば、ホスホニウム、アンモニウム、あるいはさらに第ＶＩ族のオニウム、例えば、スルホニウム、およびその他）およびそれらの混合物であり、アンモニウムの場合において、一般にアミン、好ましくは第三級アミンに由来する。イソシアネート官能基と反応性である水素の有機カチオン上の存在は回避することが好ましい。それゆえ、第三級アミンは好ましい。
【００３７】
無機カチオンを、転相剤、例えば、クラウンエーテルにより金属イオン封鎖することができる。
【００３８】
カチオン（有機［アンモニウムおよびその他］または無機のカチオン）のｐＫａは好ましくは８〜１２である。
【００３９】
カチオン、特にアンモニウムに相当するアミンは好ましくは表面活性を示さないが、それらは、いずれの場合においても、アニオン性官能基と、好ましくはポリエチレングリコール鎖断片とを含有する前記化合物の中に、水相中に、使用濃度において、存在するために十分な、すぐれた溶解度を示すことが望ましい。１つの「オニウム」官能基当たり最大１２、好ましくは最大１０、より好ましくは最大８の炭素原子を含有する第三級アミン（分子当たりただ１つが存在することが好ましいことを想起しなくてはならない）は好ましい。アミンは他の官能基、特にアミノ酸の官能基および環状エーテルの官能基、例えば、Ｎ−メチルモルホリンおよびその他に相当する官能基を含有することかできる。これらの他の官能基は、イソシアネート官能基と反応せず、かつ水相中の溶解度を有意に変更しないことが好ましい。
【００４０】
本発明によるアニオン性化合物は、水中に溶解するか、あるいは水と接触するとき、それが誘導するｐＨが少なくとも３、好ましくは４、より好ましくは５であり、最大１２、好ましくは１１、より好ましくは１０であるように、中和されている形態であることが高度に望ましい。
【００４１】
Ｅがリンであるとき、モノエステルおよびジエステルの混合物を１／１０〜１０、好ましくは１／４〜４のモル比において使用することが望ましい。このような混合物は、さらに、１質量％〜ほぼ２０質量％（それにもかかわらず、これはほぼ１０質量％を越えないことが好ましい）のリン酸（好ましくは推奨されるｐＨ範囲内に入るように、これは少なくとも部分的に塩に変換されている）、および０〜５質量％のピロリン酸エステルを含有することができる。
【００４２】
表面活性化合物（アニオン性官能基およひ好ましくはポリエチレングリコール鎖断片を含有する前記化合物を包含する）／イソシアネートの質量比は、４〜ほぼ１０％であることが非常に好ましい。
【００４３】
組成物は、さらに、好ましくは潜伏性である触媒（外部の因子、例えば、可視光線または紫外線または酸素の作用により解放されることかできる）を含む。
【００４４】
本発明によるイソシアネート組成物は、水相中の分散液またはエマルジョンに変換された後、１０〜７０％の水分を有することができる。エマルジョンは水中油型エマルジョンである。
【００４５】
そのうえ、本発明に導いた研究の過程において、特に脂肪族イソシアネート（飽和（ｓｐ3）炭素を介して炭化水素主鎖（すなわち、水素および炭素の双方を含有する）に結合した）の場合において、ある比率の水が存在するとき、種々の反応の暴走の危険が存在することが示された。結局、一方において、水相中の水の量と、他方において、イソシアネートおよび本発明による界面活性剤の合計との間の質量比が１０-2〜０．５である組成物を回避することが賢明である。より大きい安全性を望む場合、１０-3〜１の質量比を回避する。
【００４６】
得られたエマルジョンは、イソシアネート部分の場合において、少なくとも０．１マイクロメートル、より頻繁には０．５マイクロメートルに等しいｄ50値を示し、そして５マイクロメートル、好ましくは３マイクロメートルに等しいか、あるいはそれより小さい（最大それに等しい）好ましくはｄ50、より好ましくはｄ80を示す。
【００４７】
エマルジョンの水相は、一般に、共反応物の担体として働き、共反応物はイソシアネート官能基とポリ縮合することができ、したがって、反応性水素を含有する官能基（好ましくは最大４、より好ましくは最大３の官能基、すなわち、このタイプのすべての官能価について必要な変更を加えてポリオールの場合において後述する）を示す化合物、一般に１または２以上のポリオールからなる。
【００４８】
このポリオールは、少なくとも２つのヒドロキシル基を含有するポリマー（フェノールまたはアルコール）であり、これは好ましくは０．５〜５質量％、好ましくは１〜３質量％のヒドロキシルの比率を有し、ただしラテックスの場合において、下記において説明するように、それは好ましくは最大４、より好ましくは最大３の第一級アルコールの官能基を含有する（しかしほとんどの場合において２である。なぜなら、実際の架橋［統計学的に２（多分端数）より高い官能価により引き起こされる）はポリイソシアネートにより引き起こされるからである。）しかしながら、それは、さらに、第二級または第三級アルコールの官能基（一般に最大ほぼ１０、好ましくは最大５、より頻繁には最大２）を含有することができ、これらの官能基は反応しないか、あるいは第一級アルコールの官能基が反応した後に反応し、反応順序は第一級、第二級および第三級である。
【００４９】
ポリオースまたはポリシド（種々の種類の澱粉、セルロース、ガム（グアー、イナゴマメ、キサンタン、およびその他）およびその他）は、特に固体の形態において、回避すべきである。テキスチャー剤の形態において、かつこれがエマルジョンへの変換およびエマルジョンの安定性を妨害しないかぎりにおいて、これらは特定の性質、例えば、チキソトローピー、およびその他を付与するために使用することができる。ポリマーの主鎖は、多様な化学的特質をもつもの、特にアクリル、ポリエステル、アルキド、ポリウレタンまたはさらにアミド（尿素を包含する）であることができる。
【００５０】
ポリオールはアニオン性基、特にカルボン酸またはスルホン酸の基を含有するか、あるいは含有しないことができる。
【００５１】
本発明の範囲内において、カルボキレート官能基（−ＣＯ2 -）の存在は乾燥の反応速度を有意に増加することが示され、これは、特に屋外で作業するとき、急速な「無ダスト」を得るために特に好都合である。少なくとも１つのカルボキシル官能基／ほぼ２０の反応性水素含有官能基［アルコールまたはフェノールの官能基］の比、好ましくは１／ほぼ１０の比、より好ましくは１／ほぼ５の比を使用して有意な効果を認めることができる。しかしながら、この比は最大１つの官能基／１つの官能基、好ましくは１つのカルボキシル官能基／２つのヒドロキシル官能基であることが望ましい。カルボキレートの対カチオンは、本発明による化合物の対カチオンについて説明した対カチオンと同一であることが好ましい。
【００５２】
ポリオールは水性または水溶性または水分散性の媒質の中に既に存在することができる。
【００５３】
ポリオールは水溶液（これは特にイオン性基の中和後に得ることができる）であるか、あるいは水中のエマルジョンまたはラテックス型の分散液であることができる。
【００５４】
配合のある条件において（特に適当な顔料／塗料のバインダーの比を使用して）水溶性ポリオールの中に標準的ポリイソシアネートを分散させることができるように思われる。しかしながら、水中に分散させたポリオール（樹脂のエマルジョンまたはラテックス型）とともに標準的ポリイソシアネートの使用は、不相溶性の問題（凝集、いくつかの相の出現、およびその他）を引き起こす。本発明による調製物の多数の利点の１つは、調製物が配合について大きい選択の自由度（ポリオールの物理的形態、顔料／バインダーの比、水性媒質の中への混入の容易さ）を提供することである。
【００５５】
さらに、コーティングの磨耗値（特に化学的抵抗および硬度）から、使用するポリオールがカルボキシル化されているときより、被膜の架橋は非常に大きいことが見出された。特に、ラテックス、ことにナノラテックス（すなわち、粒度がナノメートルである、より正確にはｄ50が最大ほぼ１００ナノメートルに等しいラテックス）を好ましくは使用することができる。
【００５６】
したがって、本発明の特に好ましい用途の１つによれば、ポリオールは好ましくは下記の特性を示すナノメートルの大きさのラテックスである：
− １５〜６０ｎｍ、好ましくは２０〜４０ｎｍのｄ50；
− ０．５〜５質量％のカルボキシル官能基；
− １〜４％、好ましくは２〜３％のヒドロキシル官能基；
− ２５〜４０％の固形分；
− １マイクロメートルより小さいｄ80。
【００５７】
さらに、ラテックスは、特にそれらのガラス転移点が０℃より低く、好ましくは−１０℃より低く、より好ましくは−２０℃より低いとき、芳香族イソシアネートを使用してさえ、厳しい気候、特に温度の変動に対してすぐれた抵抗性を得るすることができる。
【００５８】
遊離イソシアネート官能基／ヒドロキシル官能基のモル比は、０．５〜２．５、好ましくは０．８〜１．６、より好ましくは１〜１．４である。
【００５９】
フランス国特許出願第９５／０５１２３号（１９９５年４月２８日提出）および欧州特許出願（ＥＰ）第０，７３９，９６１号に記載されているラテックス（これは必要に応じてマスクされたイソシアネートに関して官能化されていない）は、非常にすぐれた結果を与える。
【００６０】
したがって、ラテックス粒子は好ましくは０．２〜１．２ミリ当量／ｇの固形分のアクセス可能な酸性（好ましくはカルボキシル）官能基含量を示し、そして０．３〜１．５ミリ当量／ｇのアクセス可能なアルコール官能基含量を示す。
【００６１】
したがって、この明細書に示すように、本発明による１またはそれより多い官能基を有する粒子から成るラテックスは好ましく、疎水性であり、一般に０．０１マイクロメートル〜１０マイクロメートル、好ましくは最大５マイクロメートルに等しい、さらに２マイクロメートルに等しい大きさ（ｄ90）を有することが好ましい。粒子は較正され、単分散であり、ラテックスの合計重量の０．２〜６５重量％の間で変化する比率でラテックス中に存在する。
【００６２】
集団Ａ（ポリオールとして作用するヒドロキシル官能基を含有するラテックス）の粒子を構成するポリマーの重量平均分子量（Ｍｗ、好ましくはゲル透過クロマトグラフィー、「ＧＰＣ」として知られている、により測定される）は、好ましくは５×１０4〜５×１０6、より好ましくは０．５×１０5〜２×１０6である。
【００６３】
アルコール官能基または酸性、好ましくはカルボキシル、官能基は、また、アルコール形成官能基（エステル、エーテル、ハライド、およびその他）または酸形成官能基（エステル、無水物、酸クロライド、アミド、ニトリル、およびその他）の加水分解により得ることができる。
【００６４】
種々のタイプの単位の間の分布は、下記のルールに従うことが好ましい： 活性化エチレン官能基を示す前記遊離アルコールから成るモノマーから由来し、任意の種類の単位の総数と呼ぶ単位の含量は、好ましくは３〜１５％、より好ましくは４〜１０％（モルまたは当量）である。
【００６５】
本発明の好ましい方法によれば、単位はアルファエチレン系酸と、アルコール官能基の１つがエステル化されていないジオールとのエステルから由来する。前記ジオールは好ましくはオメガ／オメガプライムジオールであり、好ましくは１，４−ブタンジオール、１，３−プロパンジオールおよびグリコールから選択される。前記アルファエチレン系酸は置換されていてもよいアクリル酸であることが望ましい。
【００６６】
本発明の好ましい方法によれば、遊離カルボン酸から誘導され（あるいはその塩の形態であり）かつ任意の種類の単位の総数に関係する単位の含量は、２〜１０％（モル）である。経済的理由で、前記遊離酸は必要に応じて一置換された酸であるか、あるいはその塩の１つであることがしばしば好都合である。
【００６７】
本発明から由来する粒子は２つの明確なポリマーから成ることができ、第１はコアを形成し、第２は周囲を形成する。このタイプの粒子は明確なポリマーのエピ重合［ここでラテックスの種を表面重合（エピ重合、時にはオーバー重合と呼ぶ）によりカバーする］により製造することができる。コアは時には結晶化現象との類似性により種と呼ばれる。この場合において、第２ポリマー、すなわち、表面のポリマー、のみは、本発明による種々の官能基における濃度の拘束を満足する。
【００６８】
懸濁すべきイソシアネート／アニオン性官能基と、好ましくはポリエチレングリコール鎖断片とを含有する前記化合物の質量比は、ほとんどの場合において、最大１／３に等しく、好ましくは最大ほぼ２０％、より好ましくはほぼ１０％に等しい。（この説明において、用語「ほぼ」は、数の右の極限の１または複数のアラビア数字が０であるとき、これらの０が位置０にあり、そして、有意のアラビア数字でないという事実を強調するために使用され、もちろん、特記する場合を除外する。）
【００６９】
懸濁すべきイソシアネート／アニオン性官能基と、好ましくはポリエチレングリコール鎖断片とを含有する前記化合物の質量比は、好ましくは１％より高く、より好ましくは２％より大きい。
【００７０】
また、アニオン性官能基と、好ましくはポリエチレングリコール鎖断片とを含有する、１種または２種以上の前記化合物の量は、１リットル当たり１０-2〜１、好ましくは５×１０-2〜０．５原子のＥの値に相当することが望ましい。
【００７１】
したがって、懸濁すべきイソシアネート／アニオン性官能基と、好ましくはポリエチレングリコール鎖断片とを含有する前記化合物の質量比は、好ましくは少なくとも１％に等しく、より好ましくは４％に等しく、最大ほぼ２０％に等しく、より好ましくはほぼ１０％に等しく、したがって、この質量比は好ましくは２〜ほぼ２０％、より好ましくは４〜ほぼ１０％である。
【００７２】
本発明の特に好ましい用途によれば、分散または乳化した後、水中のバインダーの構成成分の合計（すなわち、１種または２種以上のイソシアネート、１種または２種以上の乳化剤および１種または２種以上のポリオール）は、組成物の合計に関して３０〜７０％である。
【００７３】
本発明によるイソシアネートは、特に下記において詳述に説明する化合物からなる。
【００７４】
これらの化合物は、この分野において普通である構造、例えば、ポリオール（例えば、トリメチロールプロパン）一般にトリオール（好ましくは第一級、ポリオールの定義については下記を参照のこと）の縮合から由来するプレポリマー、特に最も普通のもの、すなわち、イソシアヌレート型のもの、また、トリマーと呼ばれる、ウレチジンジオン構造、また、ダイマーと呼ばれる、ビウレットまたはアロファネート構造または１つの分子上のこの型の構造の組み合わせまたは混合物を好ましくは含有することができる。
【００７５】
組成物の溶剤含量を大きく低下しようとする場合、特にそれがエマルジョンの形態であるとき、当然低い粘度を有するこの型の混合物（すなわち、溶剤を添加しないで）を使用することが好ましい。この性質を示す化合物は、特に部分的におよび／または完全に脂肪族イソシアネートの誘導体（イソシアヌレート型、また、トリマーと呼ぶ、ウレチジンジオン構造、また、ダイマーと呼ばれる、ビウレットまたはアロファネート構造または１つの分子上のこの型の構造の組み合わせまたは混合物）であり、ここでイソシアネート官能基はエチレン断片を介して主鎖に結合している（例えば、ポリメチレンジイソシアネート、特にヘキサメチレンジイソシアネートおよび、イソシアネート官能基が芳香族核から少なくとも２炭素原子の距離にあるアリーレンジアルキレンジイソシアネートの誘導体、例えば、（ＯＣＮ−［ＣＨ2］ｔ−Φ−［ＣＨ2］ｕ−ＮＣＯ）、ここでｔおよびｕは１より大きい）。これらの化合物または混合物は、好ましくは最大ほぼ３０００センチポアズ（またはミリパスカル秒）に等しい、より好ましくはほぼ１５００センチポアズ（またはミリパスカル秒）に等しい粘度を有する。
【００７６】
これらの値が獲得されないとき、最小量の適当な１種または２種以上の溶剤の添加により、混合物をこれらの粘度の値にすることはしばしば有用である。前述したように、問題のイソシアネートはモノ−、ジ−またはさらにポリイソシアネートであることができる。これらの誘導体は好ましくはイソシアヌレート型、また、トリマーと呼ばれる、の構造、ウレチジンジオン構造、また、ダイマーと呼ばれる、ビウレットまたはアロファネート構造または１つの分子上のこの型の構造の組み合わせまたは混合物を含有することができる。
【００７７】
モノマーのイソシアネートは、下記のものであることができる。
− 脂肪族、これは脂環族およびアリール脂肪族を包含し、例えば、下記の通りである、
− 簡単な脂肪族、ポリメチレンジイソシアネートおよび特にヘキサメチレンジイソシアネート、
− 脂肪族の、部分的に「ネオペンチルの」、特に環状（脂環族）イソホロンジイソシアネート（ＩＰＤＩ）、
− 環状脂肪族（脂環族）ジイソシアネート、ノルボルナンから誘導されるもの、
− アリーレンジアルキレンジイソシアネート（例えば、ＯＣＮ−ＣＨ2−Φ−ＣＨ2−ＮＣＯ、その一部分は脂肪族ジイソシアネートと本質的な差を示さない、すなわち、イソシアネート官能基が芳香族核から少なくとも２炭素原子の距離にあるもの、例えば、（ＯＣＮ−［ＣＨ2］ｔ−Φ−［ＣＨ2］ｕ−ＮＣＯ）、ここでｔおよびｕは１より大きい、
− あるいは、また、芳香族のイソシアネート、例えば、トリレンジイソシアネート。
【００７８】
本発明の技術に従う好ましいポリイソシアネートは、下記の条件の少なくとも１つ、好ましくは少なくとも２つ、より好ましくは少なくとも３つを満足するものである。
− ＮＣＯ官能基の少なくとも１つ、好ましくは少なくとも２つは飽和（ｓｐ3）炭素を介して炭化水素主鎖に結合している、より好ましくは下記の二次条件の少なくとも１つ、より好ましくは少なくとも２つを満足する、
− 前記飽和（ｓｐ3）炭素の少なくとも１つ、好ましくは少なくとも２つは少なくとも１つ、好ましくは少なくとも２つの水素を有する（換言すると、イソシアネート官能基を有する炭素が１つの水素、好ましくは２つの水素をもつとき、よりすぐれた結果が得られることが見出された）、
− 前記飽和（ｓｐ3）炭素の少なくとも１つ、好ましくは少なくとも２つそれら自体は、好ましくは脂肪族であり（すなわち、ｓｐ3のハイブリダイゼーションをもつ）それ自体少なくとも１つ、好ましくは少なくとも２つ水素を有する炭素により担持されている、換言すると、イソシアネート官能基を有する炭素がいわゆる「ネオペンチル」位置に存在しないとき、よりすぐれた結果が得られることが見出された、
− イソシアネート官能基をそれらを介して炭化水素主鎖に結合させる炭素のすべては飽和（ｓｐ3）炭素であり、これらの炭素は好ましくは部分的に、より好ましくは完全に１つの水素、より好ましくは２つの水素を有する、さらに、前記飽和（ｓｐ3）炭素は少なくとも部分的に（好ましくは１／３、より好ましくは２／３）、より好ましくは完全に、それら自体、好ましくは脂肪族（すなわち、ｓｐ3のハイブリダイゼーションをもつ）それ自体少なくとも１つ、好ましくは少なくとも２つ水素を有するｓｐ3炭素により担持されていることが好ましい、換言すると、イソシアネート官能基を有する炭素がいわゆる「ネオペンチル」位置に存在しないとき、よりすぐれた結果が得られることが見出された、
− 少なくとも部分的にイソシアヌル酸またはビウレットの主鎖（この主鎖がただ１つまたは多数のモノマーから由来するかどうかに無関係に、下記を参照のこと）およびより正確には、イソシアヌレート型、また、トリマーと呼ばれる、の構造、ウレチジンジオン構造、また、ダイマーと呼ばれる、ビウレットまたはアロファネート構造または１つの分子上のこの型の構造の組み合わせまたは混合物は特によく適合する。
【００７９】
ポリイソシアネートが比較的重質であるとき、すなわち、ポリイソシアネートが少なくとも４つにイソシアネート官能基を含有するとき、最初の２つの条件は下記のようになる。
− ＮＣＯ官能基の少なくとも１／３、好ましくは少なくとも２／３は飽和（ｓｐ3）炭素を介して炭化水素主鎖に結合している、 − 前記飽和（ｓｐ3）炭素の少なくとも１／３、好ましくは少なくとも２／３は少なくとも１つ、好ましくは少なくとも２つの水素を有する（換言すると、イソシアネート官能基を有する炭素が１つの水素、好ましくは２つの水素をもつとき、よりすぐれた結果が得られることが見出された、さらに、前記飽和（ｓｐ3）炭素は少なくとも部分的に（好ましくは１／３、より好ましくは２／３）、より好ましくは完全に、それら自体、好ましくは脂肪族（すなわち、ｓｐ3のハイブリダイゼーションをもつ）それ自体少なくとも１つ、好ましくは少なくとも２つ水素を有する炭素により担持されていることが好ましい、換言すると、イソシアネート官能基を有する炭素がいわゆる「ネオペンチル」位置に存在しないとき、よりすぐれた結果が得られることが見出された。
【００８０】
特に脂肪族の、イソシアネートは本発明によるアニオン性化合物のあるものと反応し、非中和のまたは低度に中和された酸性官能基のヒドロキシルと反応し、これらの化合物は、また、本発明による化合物である。
【００８１】
特に、ホスフェート（ｍ＝１）の場合において、イソシアネートは反応して下記のタイプの化合物を生成する。
【化７】
2007016047.tif 000008
【００８２】
しかしＥがリン族に属するとき、そしてｍ（これは式Ｉにおけるものと同一である）が０に等しいとき、化合物は異性化（または直接的に作用）して、下記の化合物を生成する。
【化８】
2007016047.tif 000009
【００８３】
式中、
Ｅは周期表［Ｂｕｌｌｅｔｉｎ ｄｅ ｌａ Ｓｏｃｉ ｔ Ｃｈｉｍｉｑｕｅ ｄｅ Ｆｒａｎｃｅ Ｊａｎｕａｒｙ １９６６ Ｎｏ．１に対する補遺］の第ＶＢ族の元素、好ましくはリンであり、したがって、
【化９】
2007016047.tif 000010
であり、
Ｉｓｏはイソシアネートまたはポリイソシアネートの残基（１つのイソシアネート基を除去した後の）であり、
Ｒ10は炭化水素残基（すなわち、水素原子および炭素原子を含有する）であり、その結合点（すなわち、解放結合を有する原子）は炭素であり、
Ｒ11は、
− 負の電荷；
− 式ＩＩ：
【化１０】
2007016047.tif 000011
の基；
から選択され、
Ｒ'10は炭化水素残基（Ｒ10と同一であるか、あるいは異なる）および負の電荷から選択され、その結合点（すなわち、解放結合を有する原子）は炭素であり、
Ｒ'11は炭化水素残基から選択され、その結合点（すなわち、解放結合を有する原子）は炭素であり、これはＲ10およびＲ'11と同一であるか、あるいは異なる、または負の電荷から選択される。
【００８４】
有機置換基(Ｒ10、Ｒ'11、Ｒ'10)の少なくとも１つは、好ましくは少なくとも５つ、より好ましくは少なくとも７つのエチレンオキシ単位のポリエチレングリコール鎖断片を含有することが望ましい。換言すると、有機置換基の少なくとも１つは一般式Ｉ中のＥの置換基と同一の式に相当することが望ましい。さらに詳しくは、有機置換基（Ｒ10、Ｒ'11、Ｒ'10)の少なくとも１つは、下記式に相当する。
【化１１】
2007016047.tif 000012
式中、
Ｒ5は最大２つの炭素鎖単位を含有するアームであり（Ｘ’およびＸと同一の好ましい意味を有する）、
ｎは０〜３０、好ましくは５〜２５、より好ましくは９〜２０の整数であり（閉じた間隔、すなわち、限界を含む）、
Ｒ1は好ましくは置換されていてもよいアリールおよびアルキルから選択される炭化水素基である。
【００８５】
したがって、本発明の好ましい別の形態によれば、本発明による組成物は、後述する反応から発生する化合物を、イソシアネートの１リットルの体積に関して０．０１〜１、好ましくは０．０５〜０．５、より好ましくは０．０５〜０．３当量の官能基の全体の比率で含有する。
【化１２】
2007016047.tif 000013
【００８６】
Ｉｓｏ基はイソシアネートに関して後述するものと同一の好ましい脂肪族結合を主として、または完全に提供することが好都合である。
【００８７】
また、下記式の化合物は本発明の一部分を形成する。
【化１３】
2007016047.tif 000014
式中、Ｒ10およびＲ11は前述の意味を有するが、また、ｍが１であるとき、負の電荷であることができる。なぜなら、いくつかのバッチにおいて、かなりの量の残留リン酸が存在することがあるからである。
【００８８】
もちろん、Ｒ10は、また、下記の意味を有することができる。
【化１４】
2007016047.tif 000015
【００８９】
Ｉｓｏ基は終わりから２番目の式中のそれと同一であるか、あるいは異ることができる。
【００９０】
式中、Ｉｓｏはポリイソシアネート、好ましくはジイソシアネートモノマーのビウレットまたはイソシアヌレート（トリマー）を形成する反応の生成物、あるいはジオールまたはポリオール、好ましくはトリオールまたはテトラオールとの反応の生成物の残基である。
【００９１】
Ｉｓｏ基はイソシアネートに関して前述したものと同一の好ましい脂肪族結合を主として、または完全に提供することが好都合である。
【００９２】
式の中に出現する官能基の外に、Ｉｓｏは好ましくは少なくとも１つ、より好ましくは少なくとも２つのイソシアネート官能基を有し、好ましくはそれらの少なくとも１つ、より好ましくは少なくとも２つはマスクされていない。本発明の他の目的は、水を含有しないとき、前述の組成物の乳化を実施することができる、前述のタイプの方法を提供することである。
【００９３】
この目的、および下記において明らかになるであろう他の目的は、少なくとも下記の工程からなる方法により達成される。
− 好ましくは非常におだやかに撹拌しながら、ポリオール＋水の混合物の中に１種または２種以上のイソシアネートを添加する。
【００９４】
表面活性剤は水相の中に、好ましくはイソシアネート相の中に存在することができる。前者の場合において、イソシアネートと、アニオン性官能基および好ましくはポリエチレングリコール鎖断片を含有する前記化合物との間の反応は非常に少ない。
この撹拌は好ましくはマニュアルまたは機械的である。
【００９５】
乳化は好ましくは５０℃より低い温度、より好ましくは周囲温度において実施される。
乳化するとき、必要に応じてｐＨの調節を実施することが望ましい（好ましくは少なくとも３に等しく、より好ましくは４に等しく、かつ好ましくは最大１１に等しく、より好ましくは１０に等しい、したがって、好ましくは３〜１１、より好ましくは４〜１０の値を達成するために）。この調節は、本発明による表面活性剤の各々の第１（または唯一の）酸性度が中和される、好ましい範囲の達成を可能とする。
【００９６】
本発明の好ましい別の形態によれば、イソシアネートの添加前に、顔料（特に二酸化チタン）を１種または２種以上のポリオールの中に分散させる。
【００９７】
本発明の他の目的は、イソシアネートをベースとする組成物を適用してコーティングを製造する方法を提供することである。
【００９８】
これらの目的、および下記において明らかになるであろう他の目的は、調製層（すなわち、水相および層の構成成分からなる本発明による組成物）を適用することからなる方法により達成されたる。層の厚さは、乾燥前において、１０〜４００マイクロメートル、好ましくは５０〜２００であり、乾燥後において、５〜１５０マイクロメートル、好ましくは２０〜８０マイクロメートルである。
【００９９】
好ましい適用によれば、この方法は２０℃〜６０℃において１５分〜２４時間であることができる期間の間乾燥することからなる。
この乾燥を溶剤の存在において実施して水の除去を促進することが好ましい。
【０１００】
本発明の使用の特に好ましい形態によれば、適用はスプレーにより実施される。
表面の調製は当業者によく知られている（例えば、鋼の鉄化合物の場合においてリン酸塩処理、あるいはアルミナをベースとする表面の場合においてクロム酸塩の処理）。（例えば、下記の研究を参照することができる。”Ｏｒｇａｎｉｃ Ｃｏａｔｉｎｇ Ｔｅｃｈｎｏｌｏｇｙ”、Ｖｏｌ．ＩＩ、Ｈ．Ｆ．Ｐａｙｎｅ著、および”Ｐａｉｎｔ Ｈａｎｄｂｏｏｋ”、Ｇ．Ｅ．Ｗｅｉｓｍａｎｔｅ１発行）。
【０１０１】
本発明によれば、こうして下記の技術的特性を示すコーティング（特に塗料またはワニス）を得ることができる（これらの値は特に使用するポリオールに依存する）。
【０１０２】
【表１】
2007016047.tif 000016
【０１０３】
下記の非限定的実施例により、本発明を例示する。
ＲｈｏｄａｆａｃＲ ＲＥ６１０は、式ＩＩに従うリン酸のモノエステルおよびジエステルの混合物であり、その炭化水素基の平均式はポリエトキシル化（約１０回）ノニルフェノールであり、モノエステル／ジエステルのモル比はほぼ１である（数学的に丸めた）。同様にＲｈｏｄａｆａｃＰＡ１７は、本発明による生成物として、式ＩＩに従うリン酸のモノエステルおよびジエステルの混合物であり、その炭化水素基の平均式はポリエトキシル化（約５〜６回）ノニルフェノールである。
【実施例】
【０１０４】
実施例１ − 混合物の１の調製
１６５ｇのｔｏｌｏｎａｔｅＨＤＴ（トリマーをベースとするイソシアヌレートオリゴマー）を２４ｇの酢酸ブチルおよび１３ｇのＲｈｏｄａｆａｃＲＥ６１０（式ＩＩに従うリン酸のモノエステルおよびジエステルの混合物）および３ｇのトリエチルアミンと混合する。この混合物をフレームまたは脱凝集櫂の助けにより５分間１００ｒｐｍで撹拌する。この混合物は２０℃において０．８４Ｐａｓの粘度および１００ＡＰＨＡより低い色を有する。
【０１０５】
実施例２ − 混合物の２の調製
この混合物は混合物１と同一組成を有するが、ｔｏｌｏｎａｔｅＨＤＴの代わりにｔｏｌｏｎａｔｅＨＤＴ−ＬＶを使用する。この混合物は２０℃において０．４７６Ｐａｓの粘度および１００ＡＰＨＡより低い色を有する。
【０１０６】
実施例３ − 混合物の３の調製
９２ｇのｔｏｌｏｎａｔｅＨＤＴ、１０ｇのＲｈｏｄａｆａｃＲＥ６１０および２．３ｇのトリエチルアミンを使用して、混合物を調製する。この混合物の粘度は２０℃において５．２Ｐａｓであり、そして色は１００ＡＰＨＡより低い。
【０１０７】
実施例４
３０ｇの混合物１を２０ｇの水に添加する。この混合物をフレーム櫂の助けにより２５０ｒｐｍで５分間撹拌する。こうしてエマルジョンが得られ、その平均粒度は１．２μｍである。エマルジョンの滴の大きさは、ｐＨ３〜９において３０分間安定に止まる。
【０１０８】
実施例５
３０ｇの混合物３を２０ｇの水に添加する。エマルジョンを実施例４におけるのと同一の条件において調製する。滴の平均大きさは１．１μｍである。
【０１０９】
実施例６（比較）
３０ｇのＨＤＴ−ＬＶ／酢酸ブチル混合物（実施例２におけるのと同一の重量比）を２０ｇの水に添加する。エマルジョンを実施例４におけるのと同一の条件において調製する。こうして粗いエマルジョンが得られ、その平均大きさは５μｍより大きく、したがって、特性決定することが困難である。
【０１１０】
実施例７（比較）
１６５ｇのｔｏｌｏｎａｔｅＨＤＴを、１３ｇのＲｈｏｄａｆａｃＲＥ６０（トリエチルアミンドデシルベンゼンスルホネート）と混合する。この混合物をフレーム櫂の助けにより１００ｒｐｍで５分間撹拌する。１０ｇのこの混合物を９０ｇの水にフレーム櫂の助けにより４００ｒｐｍで撹拌しながら１０分間添加する。次いで生成物を分析し、それは２相から成り、一方は油に富み、他方はに富んだが、均質なエマルジョンは形成しない。
【０１１１】
実施例８
８３ｇのｔｏｌｏｎａｔｅＨＤＢ（ビウレット）を、６ｇのＲｈｏｄａｆａｃＰＡ１７、１．２ｇのトリエチルアミンおよび１０ｇの酢酸ブチルと混合する。この混合物をフレーム櫂の助けにより１００ｒｐｍにおいて５分間均質化する。１０ｇのこの混合物を９０ｇの水にフレーム櫂の助けにより２００ｒｐｍで撹拌しながら５分間添加する。得られたエマルジョンは、中心が約３．５μｍの粒度を有する。
【０１１２】
実施例９
８３ｇのｔｏｌｏｎａｔｅＨＤＴを、６ｇのＲｈｏｄａｆａｃＰＡ１７、１．２ｇのトリエチルアミンおよび１０ｇの酢酸ブチルと混合する。この混合物をフレーム櫂の助けにより１００ｒｐｍにおいて５分間均質化する。１０ｇのこの混合物を９０ｇの水にフレーム櫂の助けにより２００ｒｐｍで撹拌しながら５分間添加する。得られたエマルジョンは、中心が約０．９８μｍの粒度を有する。
【０１１３】
実施例１０ − 混合物１およびＳＣ ジョンソン・ポリマー（Ｊｏｈｎｓｏｎ Ｐｏｌｙｍｅｒ）会社により名称Ｊｏｎｃｒｙｌ５４０で販売されているポリオールからのワニスの製造
このポリオールは、固形分４２％およびヒドロキシル価４２（乾燥材料に基づく）のアクリルコポリマーのエマルジョンである。７．３ｇの混合物１を９２．７ｇのＪｏｎｃｒｙ１５４０の中に混入することによって、ワニスを製造する。この混入はスパチュラで１０分間マニュアル撹拌で実施する。混合物１／ポリオールの比率は、ＮＣＯ／ＯＨのモル比が１／１であるようなものである。ポリオールの中にイソシアネートを混入した後０．５時間および４時間に、ねじ込みロッドでワニスの被膜を適用する（４２μｍの乾燥厚さを有するように）。混合物の０．５時間および４時間のエージングにおいて、２３℃および５５％の相対湿度における４８時間の乾燥後に得られた性能は同等でありかつすぐれたレベルである。２０°の角度における８９の光沢度、ソーキングした綿のぼろを使用する１００回より大きい前後のこすりのメチルエチルケトンに対する抵抗、１４０秒に等しいペルソズ・ペンダルム（Ｐｅｒｓｏｚ ｐｅｎｄｕｌｕｍ）硬度。
【０１１４】
実施例１１ − 混合物２およびポリオールからの光沢白色塗料の製造
塗料は２成分から成るであろう。特に、ほとんどの場合において、主として顔料およびポリオールを含有する成分Ａ、およびもっぱら混合物２から成る成分Ｂ。この実施例において使用したポリオールは、ジャガー（Ｊａｇｅｒ）会社から名称ＪａｇｏｔｅｃＦ３１３で販売されているものである。このポリオールは、酸性基およびヒドロキシル基を含有するアクリルコポリマーの樹脂の水溶液である。それをジメチルエチルアミンでｐＨ８．５に中和し、それは４５％の固形分、６０の酸価および１３２のヒドロキシル価を有する。激しく撹拌しながら（２０分、１０００ｒｐｍ、脱凝集櫂）４９．７ｇのＪａｇｏｔｅｃＦ３１３、０．８ｇのＤｉｓｐｅｒｂｙｋ１８１（Ｂｙｋ会社から販売されている湿潤剤）、０．３ｇのＢｙｋ０２２（Ｂｙｋ会社から販売されている泡消剤）、２３．７ｇのＴｉｔａｆｒａｎｃｅＲＬ０（Ｒｈｏｎｅ−Ｐｏｕｌｅｎｃから販売されている二酸化チタン顔料）および２５．５ｇの蒸留水を混合することによって、１００ｇの成分Ａを調製する。低速撹拌しながら（ほぼ３００ｒｐｍ、脱凝集櫂）３．９ｇの成分Ｂ（混合物２）を成分Ａの中に混入することによって、ワニスを製造する。これらの比率は、塗料の顔料／バインダーの比が０．７５／１に等しくかつ塗料中のＮＣＯ／ＯＨのモル比が１／１であるようなものである。ポリオールの中にイソシアネートを混入した後０．５時間に、ねじ込みロッドでワニスの被膜を鋼パネルの上に適用する（３０μｍの乾燥厚さを有するように）。塗料（混合物Ａ＋Ｂ）の使用期間は３時間である。２３℃および５５％の相対湿度における４８時間の乾燥後の被膜の性能はすぐれたレベルである。２０°の角度における７１および６０°の角度における８４の光沢度、ソーキングした綿のほろを使用する１００回より大きい前後のこすりのメチルエチルケトンに対する抵抗、１００秒に等しいペルソズ・ペンダルム硬度、２３℃および５５％の相対湿度におけるほぼ３時間に等しい「不粘着」乾燥時間。
【０１１５】
実施例１２ − 実施例６の混合物およびジャガー会社から名称ＪａｇｏｔｅｃＦ３１３で販売されているポリオール（実施例１２に記載されている特性を参照のこと）からの白色塗料の製造
顔料およびポリオールを含有する成分Ａと、もっぱら実施例６の混合物から成る成分Ｂとを混合することによって、塗料を調製する。成分Ａは実施例１１の方法および処方に従い製造する。低速撹拌しながら（ほぼ３００ｒｐｍ、脱凝集櫂）３．６ｇの成分Ｂ（実施例６からの混合物）を成分Ａの中に混入することによって、塗料を製造する。これらの比率は、塗料の顔料／バインダーの比が０．７５／１でありかつ塗料中のＮＣＯ／ＯＨのモル比が１／１であるようなものである（実施例１１の条件と同一の条件）。塗料の被膜を実施例１１と同一条件下に適用した。２３℃および５５％の相対湿度における４８時間の乾燥後の被膜の性能は普通である。２０°の角度における８および６０°の角度における２７の光沢度、およびソーキングした綿のぼろを使用する１０回より小さい前後のこすりのメチルエチルケトンに対する抵抗。この実施例および実施例１１との比較は、特にトリエチルアミンで中和された、ＲｈｏｄａｆａｃＲ ＲＥ６１０界面活性剤との組み合わせにより発生した増強を示す。
【０１１６】
実施例１３ − ナノラテックスの使用 混合物１およびアクリルモノマーのナノラテックス（すなわち、粒度がナノメートルである、より正確には、ｄ50が最大ほぼ１００ナノメートルに等しい、ラテックス）からのワニスの製造。
使用するナノラテックスは、フランス国特許出願第９５／０５１２３号（１９９５年４月２８日提出）および欧州特許出願（ＥＰ）第０，７３９，９６１号に記載されている方法に従い製造された実験生成物であり、下記の特性を有する。
ｄ50：ほぼ３５ｎｍ
カルボキシル基：乾燥ポリマーについて２．６重量％
ヒドロキシル基：乾燥ポリマーについて２．６重量％
１００，０００より大きい分子量固形分：３０重量％
ｐＨ：ほぼ８
最小被膜形成温度；ほぼ２０℃
ガラス転移温度：ほぼ４０℃
【０１１７】
マニュアル混合により、４．６ｇの混合物１を４５．６ｇのナノラテックスの中に混入することによって、ワニスを製造する。この比は１．２の官能基ＮＣＯ／ＯＨの比に相当する。この混合物は４時間の寿命を有し、これはこの混合物の粘度および外観が４時間の間未変化であることを意味するが、また、この混合物がこれらの４時間の間未変化の性質、例えば、溶剤抵抗、硬度および光沢度を有することを意味する。被膜の乾燥時間は顕著に短い。ＮＨ標準規格Ｔ３００３７に従い、２０分の「無ダスト」時間および３０分の「不粘着」時間。これらの測定は、ガラス板上で４０μｍの乾燥厚さおよび２３℃および５５％の相対湿度における乾燥について実施した。この混合物の短い乾燥時間および比較的長い寿命が得られるという事実は、塗料の専門家が大きく探求する利点を構成する。コーティングの摩耗値は、また、非常にすぐれた全体のレベルを有し、下記のことを述べることができる。
【０１１８】
− 乾燥５０μｍの被膜のペルソズ・ペンダルム（Ｐｅｒｓｏｚ ｐｅｎｄｕｌｕｍ）硬度（鋼パネル上で２３℃および５５％の相対湿度において測定した）は２７５秒に等しい。
− 鋼パネルの上に適用された被膜の２０°の角度における光沢度は９０に等しい。
− ２３℃および５５％の相対湿度において７日間乾燥した被膜のメチルエチルケトンに対する抵抗は、ソーキングした綿のぼろを使用する１００回より大きい前後のこすりである。
【０１１９】
本発明によるこのナノラテックス−ポリイソシアネートの組み合わせのこれらのきわめてすぐれた性能は、これらの生成物の非常に特別の物理化学に、特にナノラテックスの非常に大きい特別の表面に、確かに寄与し、これは最終生成物における架橋の大きい均質性を促進する。
【０１２０】
実施例１４
実施例１３において調製した混合物を、ブラシにより、２００ｇ／m2の付着度でコンクリート型支持体に適用する。周囲温度において１時間乾燥した後、コーティングは支持体に撥水性を付与し、これはパール様効果および低い水吸収に反映する。さらに、コーティングは研磨に対するすぐれた抵抗を示す。
【０１２１】
実施例１５
混合物１およびアクリルモノマーのナノラテックスからのコーティングの製造 使用するナノラテックスは、フランス国特許出願第９５／０５１２３号（１９９５年４月２８日提出）および欧州特許出願（ＥＰ）第０，７３９，９６１号に記載されている方法に従い製造された実験生成物であり、下記の特性を有する。
ｄ50：ほぼ３５ｎｍ
カルボキシル基：乾燥ポリマーについて１重量％
ヒドロキシル基：乾燥ポリマーについて２．６重量％
１００，０００より大きい分子量固形分：３０重量％
ｐＨ：ほぼ８
ガラス転移温度：ほぼ−３０℃
【０１２２】
マニュアル混合により、４．６ｇの混合物１を４５．６ｇのナノラテックスの中に混入することによって、ワニスを製造する。この比は１．２の官能基ＮＣＯ／ＯＨの比に相当する。コーティングを、ブラシにより、３００ｇ／m2の２層の割合でコンクリートに適用する。コーティングはナノラテックスの低いガラス転移温度のために大きい柔軟性を有し、これにより支持体の老化として出現することがある亀裂（特に大きい温度の変動により引き起こされるコンクリートの膨張のためである）をマスクする能力を有する。さらに、本発明によるポリイソシアネートとの架橋は化学物質および水に対するきわめてすぐれた抵抗をコーティングに与える。